(57)【要約】【課題】長期間にわたり気泡の発生抑制効果を持ったボールペン、マーキングペン等の筆記具用、インキジェットプリンター用等に好適な水性インキ組成物を提供する。【解決手段】少なくとも、着色剤及び水を含有し、かつ、下記Ａ群及びＢ群から選ばれる少なくとも１種をインキ組成物全量に対して０．０１〜１０重量％含有することを特徴とする水性インキ組成物。Ａ群：システイン及びその誘導体Ｂ群：一つ以上のシステイン残基を含むアミノ酸の重合体上記Ａ群のシステインの誘導体としては、Ｎ−アセチルシステインが挙げられ、上記Ｂ群のアミノ酸の重合体として、グルタチオン及びその誘導体が挙げられる。【選択図】  なし【特許請求の範囲】
【請求項１】
少なくとも、着色剤及び水を含有し、かつ、下記Ａ群及びＢ群から選ばれる少なくとも１種をインキ組成物全量に対して０．０１〜１０重量％含有することを特徴とする水性インキ組成物。
Ａ群：システイン及びその誘導体
Ｂ群：一つ以上のシステイン残基を含むアミノ酸の重合体
【請求項２】
上記Ａ群のシステインの誘導体が、Ｎ−アセチルシステインである請求項１記載の水性インキ組成物。
【請求項３】
上記Ｂ群のアミノ酸の重合体がグルタチオン及びその誘導体である請求項１記載の水性インキ組成物。
【請求項４】
水性インキ組成物のｐＨが５〜１０である請求項１〜３の何れか一つに記載の水性インキ組成物。
【請求項５】
水性インキ組成物の２５℃条件下における粘度が、ＥＭＤ型粘度計で測定した場合に１ｒｐｍで２０ｍＰａ・ｓ〜３０００ｍＰａ・ｓの範囲である請求項１〜４の何れか一つに記載の水性インキ組成物。
【請求項６】
水性インキ組成物の２５℃条件下における粘度が、ＥＭＤ型粘度計で測定した場合に１００ｒｐｍで５ｍＰａ・ｓ〜２００ｍＰａ・ｓである請求項１〜５の何れか一つに記載の水性インキ組成物。
【請求項７】
水性インキ組成物の２５℃条件下における粘度が、ＥＬＤ型粘度計で測定した場合に５０ｒｐｍで１ｍＰａ・ｓ〜２０ｍＰａ・ｓである請求項１〜６の何れか一つに記載の水性インキ組成物。
【請求項８】
水性インキ組成物が、ボールペン、マーキングペン、インキジェットプリンタ用カートリッジに搭載される請求項１〜７の何れか一つに記載の水性インキ組成物。
【請求項９】
請求項１〜８の何れか一つに記載の水性インキ組成物がボールペン用インキ収容体に収容されると共に、該インキ収容体内に収容された水性インキ組成物とは相溶性がなく、かつ、該水性インキ組成物に対して比重が小さい物質がインキ追従体として収容されていることを特徴とするボールペン。
【発明の詳細な説明】
【０００１】
【発明の属する技術分野】
本発明は、ボールペン、マーキングペン等の筆記具用、インキジェットプリンター用等に好適な水性インキ組成物に関し、更に詳しくは、長期間にわたり気泡の発生抑制効果を持った水性インキ組成物に関する。
【０００２】
【従来技術】
従来より、水性インキを搭載した記録体、例えば、ボールペンやマーカーなどの筆記具やインキジェットプリンター用カートリッジは、経時的に記録体内で発生した気泡によって、インキ流出量の不安定化や、吐出部からのインキ噴き出し、または、全く逆にインキ吐出不能などの様々な不具合を生じることがある。
【０００３】
このインキ中の気泡の除去に関しては、減圧処理など機械的な手法が用いられている場合があるが、完全な除去は困難な場合が多く、たとえ肉眼で観察できるレベルの気泡除去が行われてとしても、インキ中に溶存した空気が、温度変化等によって析出するなど、その効果に関しては未だ完全とは言えないものである。
【０００４】
そのため、インキ中で発生する気泡の除去を行うために、インキ中に特定の物質を添加する手法が幾つか提案等されている。例えば、アスコルビン酸とエノール性ケトン基を有した化合物の併用（特許文献１参照）、カテキン類の添加（特許文献２参照）、α−トコフェロールの添加（特許文献３参照）、合成ポリフェノール類等の添加（特許文献４参照）、コウジ酸類などの添加（特許文献５参照）が知られている。
【０００５】
【特許文献１】
特許第２９４６７４７号公報（特許請求の範囲、実施例等）
【特許文献２】
特開平１０−２９８４８３号公報（特許請求の範囲、実施例等）
【特許文献３】
特開平１０−３３０６７２号公報（特許請求の範囲、実施例等）
【特許文献４】
特開２００１−８１８３９号公報（特許請求の範囲、実施例等）
【特許文献５】
特開２００２−９７３９９号公報（特許請求の範囲、実施例等）
【０００６】
しかしながら、上記特許文献１、４及び５に記載されるアスコルビン酸や合成ポリフェノール、コウジ酸類等を添加したインキは、その機構は定かではないが、経時的にインキの変色が発生したり、色剤として顔料を使用した場合に顔料の凝集が発生しインキが吐出しなくなるなどといった課題が生じることがある。また、上記特許文献２に記載されるカテキン類は、気泡抑制効果が小さいために多くの添加量が必要となり、その効果の発現期間も短いという課題を有し、更に、上記特許文献３に記載されるα−トコフェロールは、水溶性でないために長期的な安定性に問題が生じるなど、それぞれにおいて未だその効果は不完全であると言わざるを得ないのが現状である。
【０００７】
【発明が解決しようとする課題】
本発明は、上記従来の課題及び現状に鑑み、これを解消しようとするものであり、長期間にわたって気泡の発生を抑制し、かつ経時安定性に優れた水性インキ組成物等を提供することを目的とする。
【０００８】
【課題を解決するための手段】
本発明者は、上記従来の課題等について、鋭意検討した結果、特定の官能基を有するアミノ酸類等を所定量含有することにより、水性インキ組成物の本来のインキ特性を損なうことなく、上記目的の水性インキ組成物等が得られることを見い出し、本発明を完成するに至ったのである。
すなわち、本発明は、次の（１）〜（９）に存する。
（１）  少なくとも、着色剤及び水を含有し、かつ、下記Ａ群及びＢ群から選ばれる少なくとも１種をインキ組成物全量に対して０．０１〜１０重量％含有することを特徴とする水性インキ組成物。
Ａ群：システイン及びその誘導体
Ｂ群：一つ以上のシステイン残基を含むアミノ酸の重合体
（２）  上記Ａ群のシステインの誘導体が、Ｎ−アセチルシステインである請求項（１）記載の水性インキ組成物。
（３）  上記Ｂ群の化合物がグルタチオン及びその誘導体である請求項（１）記載の水性インキ組成物。
（４）  水性インキ組成物のｐＨが５〜１０である上記（１）〜（３）の何れか一つに記載の水性インキ組成物。
（５）  水性インキ組成物の２５℃条件下における粘度が、ＥＭＤ型粘度計で測定した場合に１ｒｐｍで２０ｍＰａ・ｓ〜３０００ｍＰａ・ｓの範囲である上記（１）〜（４）の何れか一つに記載の水性インキ組成物。
（６）  水性インキ組成物の２５℃条件下における粘度が、ＥＭＤ型粘度計で測定た場合に１００ｒｐｍで５ｍＰａ・ｓ〜２００ｍＰａ・ｓである上記（１）〜（５）の何れか一つに記載の水性インキ組成物。
（７）  水性インキ組成物の２５℃条件下における粘度が、ＥＬＤ型粘度計で測定した場合に５０ｒｐｍで１ｍＰａ・ｓ〜２０ｍＰａ・ｓである上記（１）〜（６）の何れか一つに記載の水性インキ組成物。
（８）  水性インキ組成物が、ボールペン、マーキングペン、インキジェットプリンタ用カートリッジに搭載される上記（１）〜（７）の何れか一つに記載の水性インキ組成物。
（９）  上記（１）〜（８）の何れか一つに記載の水性インキ組成物がボールペン用インキ収容体に収容されると共に、該インキ収容体内に収容された水性インキ組成物とは相溶性がなく、かつ、該水性インキ組成物に対して比重が小さい物質がインキ追従体として収容されていることを特徴とするボールペン。
【０００９】
【発明の実施の形態】
以下に、本発明の実施の形態を詳しく説明する。
本発明の水性インキ組成物は、少なくとも、着色剤及び水を含有し、かつ、下記Ａ群及びＢ群から選ばれる少なくとも１種をインキ組成物全量に対して０．０１〜１０重量％含有することを特徴とする水性インキ組成物。
Ａ群：システイン及びその誘導体
Ｂ群：一つ以上のシステイン残基を含むアミノ酸の重合体
【００１０】
本発明に用いる上記Ａ群のシステイン及びその誘導体、Ｂ群のアミノ酸の重合体から選ばれる少なくとも１種は、メルカプト基（−ＳＨ基）を有するアミノ酸及びその重合体からなるものであり、これらを水性インキ組成物中に含有せしめることにより、水性インキの特性を損なうことなく、経時安定性に優れ、長期間にわたって気泡の発生の抑制を発揮することができるものとなる。
本発明に用いる上記Ａ群のシステイン及びその誘導体としては、例えば、（Ｌ−）システイン、Ｎ−アセチル−Ｌ−システイン、（Ｌ−）システイン塩酸塩、（Ｌ−）システインエチルエステル塩酸塩、（Ｌ−）システインメチルエステル塩酸塩などが挙げられる。
【００１１】
また、本発明に用いる上記Ｂ群のアミノ酸の重合体としては、一つ以上のシステイン残基〔−ＮＨ−ＣＨ（ＣＨ２ＳＨ）−ＣＯ−〕を含むアミノ酸の重合体であれば、特に限定されないが、好ましくは、その重合数が２〜１０であるものが望ましく、例えば、グルタチオン（グルタミン酸・システイン・グリシンのトリペプチド）、酸化型グルタチオン、γ−Ｌ−グルタミル−Ｌ−システイン（グルタミン酸・システインのジペプチド）などが挙げられる。なお、重合数が１０を越えると、インキ粘度の上昇や、システイン残基同士の分子内共有結合が発生し、気泡抑制効果が低減することとなり、好ましくない。
これらのＡ群のシステイン及びその誘導体、並びに、Ｂ群のアミノ酸の重合体は、夫々単独で、または、２種以上を混合して用いることができる。
こられの中で特に好ましくは、食品添加物としてその安全性が認められ、入手性、使用性に優れると共に、更にインキ組成中での経時的安定性にも優れる点から、Ｎ−アセチル−Ｌ−システイン、グルタチオンの使用が望ましい。
【００１２】
これらのＡ群及び／又はＢ群の含有量は、インキ組成物全量に対して、０．０１〜１０重量％とすることが必要であり、好ましくは、０．０５〜５重量％、更に好ましくは、０．１〜１重量％とすることが望ましい。
この含有量が、０．０１重量％未満では、十分な気泡抑制効果が得られず、逆に１０重量％を越えると、インキの安定性が損なわれるため、好ましくない。
【００１３】
本発明に用いる着色剤としては、水に溶解もしくは分散する全ての染料、酸化チタン等の従来公知の無機系および有機顔料系、顔料を含有した樹脂粒子顔料、樹脂エマルションを染料で着色した疑似顔料、白色系プラスチック顔料、シリカや雲母を基材とし表層に酸化鉄や酸化チタンなどを多層コーティングした顔料等を制限なく使用することができる。
染料としては、例えば、エオシン、フオキシン、ウォーターイエロー＃６−Ｃ、アシッドレッド、ウォーターブルー＃１０５、ブリリアントブルーＦＣＦ、ニグロシンＮＢ等の酸性染料；ダイレクトブラック１５４，ダイレクトスカイブルー５Ｂ、バイオレットＢＢ等の直接染料；ローダミン、メチルバイオレット等の塩基性染料などが挙げられる。
【００１４】
無機系顔料としては、例えば、アゾレーキ、不溶性アゾ顔料、キレートアゾ顔料、フタロシアニン顔料、ペリレンおよびペリノン顔料、ニトロソ顔料などが挙げられる。より具体的には、カーボンブラック、チタンブラック、亜鉛華、べんがら、アルミニウム、酸化クロム、鉄黒、コバルトブルー、酸化鉄黄、ビリジアン、硫化亜鉛、リトポン、カドミウムエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺白、紺青、マンガンバイオレット、アルミニウム粉、真鍮粉等の無機顔料、Ｃ．Ｉ．ピグメントブルー１７、Ｃ．Ｉ．ピグメントブルー１５、Ｃ．Ｉ．ピグメントブルー１７、Ｃ．Ｉ．ピグメントブルー２７、Ｃ．Ｉ．ピグメントレッド５、Ｃ．Ｉ．ピグメントレッド２２、Ｃ．Ｉ．ピグメントレッド３８、Ｃ．Ｉ．ピグメントレッド４８、Ｃ．Ｉ．ピグメントレッド４９、Ｃ．Ｉ．ピグメントレッド５３、Ｃ．Ｉ．ピグメントレッド５７、Ｃ．Ｉ．ピグメントレッド８１、Ｃ．Ｉ．ピグメントレッド１０４、Ｃ．Ｉ．ピグメントレッド１４６、Ｃ．Ｉ．ピグメントレッド２４５、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー３４、Ｃ．Ｉ．ピグメントイエロー５５、Ｃ．Ｉ．ピグメントイエロー７４、Ｃ．Ｉ．ピグメントイエロー９５、Ｃ．Ｉ．ピグメントイエロー１６６、Ｃ．Ｉ．ピグメントイエロー１６７、Ｃ．Ｉ．ピグメントオレンジ５、Ｃ．Ｉ．ピグメントオレンジ１３、Ｃ．Ｉ．ピグメントオレンジ１６、Ｃ．Ｉ．ピグメントバイオレット１、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット５０、Ｃ．Ｉ．ピグメントグリーン７等が挙げられる。
これらの着色剤は、単独で、又は２種以上を混合して用いることができる。
これらの着色剤の含有量は、インキの描線濃度に応じて適宜増減することが可能であるが、インキ組成物全量に対して、０．１〜４０重量％程度とすることが好ましい。
【００１５】
本発明に用いる水は、インキの主溶剤として含有するものであり、例えば、イオン交換水、蒸留水、精製水、純水、海洋深層水などが好ましく用いられる。
これらの水の含有量は、インキ組成物全量に対して、３０〜８０重量％とすることが好ましい。
この水の含有量が３０％未満であると、インキの吐出性が劣る場合があり、筆記流量の低下を招くことがある。一方、８０％を越えてより多いと、耐乾燥性の低下や筆記感の低下、インキの経時安定性の低下を招くことがある。
【００１６】
本発明の水性インキ組成物では、上記各成分以外に調整剤等として、以下に例示するような任意成分を組み合わせて筆記具用（ボールペン用、マーキングペン用）インキ、インキジェット印刷用インキなどの水性インキの用途に応じて適宜含有することができる。
顔料の分散樹脂としては、例えば、スチレンマレイン酸のアンモニウム塩、スチレンアクリル酸のアンモニウム塩などの水溶性高分子など；粘度調整剤としては、例えば、アクリル系合成高分子、天然ガム、セルロース、多糖類等；水溶性液体媒体としては、例えば、プロピレングリコール、グリセリン、ポリエチレングリコールなどの多価アルコール類、グリセリンのアルキレンオキサイド付加物およびトリメチロールプロパンのアルキレンオキサイド付加物およびこれらの混合物など；界面活性剤（潤滑剤）としては、カリ石けん、リシノール酸カリウムなど；防錆剤としては、ベンゾトリアゾール、サポニン類等；ｐＨ調整剤としては水酸化カリウム、リン酸カリウム、トリエタノールアミン等；防腐剤としてはナトリウムオマジン、１，２−ベンゾイソチアゾリン等をそれぞれ必要に応じて使用することができる。
【００１７】
本発明の水性インキ組成物がチキソトロピー性インキ（例えば、ゲルインキ水性ボールペン用インキ）の場合は、２５℃の条件下においてＥＭＤ型粘度計で測定した１ｒｐｍの粘度値を、好ましくは、２０〜３０００ｍＰａ・ｓの範囲、更に好ましくは、５０〜２０００ｍＰａ・ｓの範囲とすることが望ましい。
この１ｒｐｍの粘度値を、２０〜３０００ｍＰａ・ｓの範囲にすることにより、更に経時的なインキの分離が発生せず、且つ筆記感が更に良好なインキとすることができる。
また、チキソトロピー性インキ（例えば、ゲルインキ水性ボールペン用インキ）の場合、２５℃の条件下においてＥＭＤ型粘度計で測定した１００ｒｐｍの粘度値を、好ましくは、５〜２００ｍＰａ・ｓ、更に好ましくは、１０〜１５０ｍＰａ・ｓの範囲とすることが望ましい。
この１００ｒｐｍの粘度値を、５〜２００ｍＰａ・ｓの範囲にすることにより、筆記時におけるインキ粘度が適正な範囲となり、更に良好な筆記性を実現することができる。
【００１８】
更に、本発明の水性インキ組成物がニュートニアン性インキ（例えば、低粘度水性ボールペン用インキ）の場合は、２５℃の条件下においてＥＬＤ型粘度計で測定した５０ｒｐｍの粘度値を、好ましくは、１〜２０ｍＰａ・ｓ、更に、好ましくは、２〜１０ｍＰａ・ｓの範囲とすることが望ましい。
この５０ｒｐｍの粘度値を、１〜２０ｍＰａ・ｓの範囲にすることにより、更に安定な筆記性を示すボールペン用インキを実現することができる。
なお、上記各粘度範囲において、ＥＭＤ型粘度計で測定した１ｒｐｍ、１００ｒｐｍの粘度範囲と、ＥＬＤ型粘度計で測定した５０ｒｐｍの粘度範囲とを規定したのは、各々のインキ粘度特性を示すために、適切な測定領域となるためである。
【００１９】
本発明の水性インキ組成物の製造方法は、他の水性インキ組成物の製造方法と比べて特に変わるところはなく製造することができる。
すなわち、本発明の水性インキ組成物は、上述した各成分をミキサー等によって混合攪拌することによって、各種用途の水性インキ組成物、例えば、チキソトロピー性インキ（例えば、ゲルインキ水性ボールペン用インキ）、ニュートニアン性インキ（例えば、低粘度水性ボールペン用インキ）、インキジェットプリンター用インキなどを製造することができる。
また、本発明の水性インキ組成物のｐＨは、使用性、安全性、インキ自身の安定性、インキ収容体とのマッチング性の点からｐＨ調整剤などにより５〜１０に調整されることが好ましく、更に好ましくは、６〜９．５とすることが望ましい。
【００２０】
本発明の水性インキ組成物は、ボールペンチップ、繊維チップ、フェルトチップ、プラスクチップなどのペン先部を備えたボールペン、マーキングペンや、インキジェットプリンタ用カートリッジに搭載される。
本発明におけるボールペンとしては、上記構成の水性インキ組成物をボールペン用インキ収容体（リフィール）に収容すると共に、該インキ収容体内に収容された水性インキ組成物とは相溶性がなく、かつ、該水性インキ組成物に対して比重が小さい物質、例えば、ポリブテン、シリコーンオイル、鉱油等がインキ追従体として収容されるものが挙げられる。
なお、ボールペン、マーキングペンや、インキジェットプリンターの構造は、特に限定されず、例えば、筆記具用にあっては、軸筒自体をインキ収容体として該軸筒内に上記構成の水性インキ組成物を充填したコレクター構造（インキ保持機構）を備えた直液式のボールペン、マーキングペンであってもよいものである。
【００２１】
このように構成される本発明の水性インキ組成物が、何故長期間にわたって気泡の発生を抑制する機能を発現するかは以下のように推察される。
すなわち、上記Ａ群のシステイン及びその誘導体、並びに、上記Ｂ群の一つ以上のシステイン残基を含むアミノ酸の重合体は、他のアミノ酸、または、他のアミノ酸の重合体に上記気泡発生抑制の作用効果が見られないことから、システイン中、または、システイン残基中に含まれる−ＳＨ基（メルカプト基）がインキ中の酸素と反応して気泡発生抑制効果を発現しているものと推察される。
また、本発明で用いる上記気泡発生抑制効果を発現する上記Ａ群のシステイン及びその誘導体、並びに、上記Ｂ群の一つ以上のシステイン残基を含むアミノ酸の重合体は、経時的にインキの変色を生じせしめたりすることもなく、また、色剤として顔料を使用した場合にも顔料の凝集を発生させることもなく、かつ、気泡抑制効果が極めて優れているために多くの含有量が必要でなく、しかも、その効果の発現期間も長く、更に水溶性であるために経時的な安定性にも優れたものとなる。
【００２２】
【実施例】
次に、実施例及び比較例により、本発明を更に詳細に説明するが、本発明は下記実施例に限定されるものではない。
【００２３】
〔実施例１〜１５及び比較例１〜１４〕
下記表１及び表２に示す配合組成で、常法により本発明範囲となる水性インキ組成物（実施例１〜１５）及び本発明の範囲外となる比較インキ（比較例１〜１４）を調製した。
得られた各水性インキ組成物の各粘度、ｐＨを下記各方法により測定した。これらの結果を下記表１及び表２に示す。
【００２４】
また、得られた各水性インキ組成物において、実施例１〜４，８〜１１及び比較例１〜４，８〜１１（以上、ゲルインキ水性ボールペン用インキ）に関しては、下記構成の水性ボールペン体（三菱鉛筆社製、ｕｎｉ−ｂａｌｌ  Ｓｉｇｎｏ、ボール径φ０．７ｍｍ）のポリプロピレン製のインキ収容管（内径：４ｍｍ、長さ：１１０ｍｍのリフィール）に１ｇ充填し、水性ボールペンを作製した。なお、インキ追従体として、各水性インキに対して比重の軽いポリブテンを０．１５ｇ用いて、フィール内に充填した水性インキの後端部に接触状態で充填した。実施例５，６，１２，１３，１４及び比較例５，６，１２，１３（以上、低粘度水性ボールペン用インキ）に関しては、下記構成の直液式の水性ボールペン体（三菱鉛筆社製、ｕｎｉ−ｂａｌｌ  ＵＢ−ｅｙｅ、ボール径φ０．７ｍｍ）のポリプロピレン製のインキ収容管に２ｇ充填して直液式のインキ保持機構（コレクター構造）を有する水性ボールペンを作製した。
実施例７，１５及び比較例７，１４の配合組成によって得られた各インキに関しては、インキジェットプリンター用インキカートリッジに充填した。
【００２５】
上記で得られた各水性ボールペンについて、下記各評価方法により、気泡による筆記描線への影響と目視による気泡の発生有無等を評価した。
また、インキジェットプリンター用インキでは、下記評価方法により、吐出の安定性の評価を行った。
これらの結果を下記表１及び表２に示す。
【００２６】
（粘度の測定方法）
ＥＭＤ型粘度計での測定：
ＶＩＳＣＯＭＥＴＥＲ  ＲＥ１１０Ｒ（東機産業社製）により、上記２５℃、１ｒｐｍ及び１００ｒｐｍでの条件下において測定した。
ＥＬＤ型粘度計での測定：
ＶＩＳＣＯＭＥＴＥＲ  ＴＶＥ−２０Ｌ（ＴＯＫＩＭＥＣ社製）により、上記２５℃、５０ｒｐｍでの条件下において測定した。
【００２７】
（ｐＨの測定方法）
ＨＯＲＩＢＡ  ｐＨ／ＩＯＮ  ＭＥＴＥＲ  Ｆ−２３（ＨＯＲＩＢＡ社製）により、２５℃条件下において測定した。
【００２８】
（１）  ペン先上向き保存ペン体の評価方法
実施例１〜６、８〜１４及び比較例１〜６、８〜１３の各配合組成によって得られた水性インキ組成物をそれぞれ上記の各ボールペン体に充填し、ペン先を上向きにして、４０℃、５５％ＲＨの雰囲気下で３ヶ月保管し、左記の期間が経過した後に、ペン先を上向きのまま室温で６時間放置し、直径約２ｃｍの円を連続して３０ヶ筆記して、そのインキ流出性を下記評価基準で評価した。
評価基準：
○：描線が良好に筆記できる。
△：長さ１ｃｍ未満の描線途切れが発生する。
×：長さ１ｃｍ以上の描線途切れが生じる。
【００２９】
（２）  ペン先下向き保存ペン体の評価方法
実施例１〜４、８〜１１及び比較例１〜４、８〜１１の各配合組成によって得られたインキをそれぞれ上記のボールペン体に充填し、ペン先を下向きにして、４０℃、５５％ＲＨの雰囲気下で３ヶ月保管し、左記の期間が経過した後に、ペン先を下向きのまま室温で６時間放置し、インキとインキ追従体界面に出現する気泡を目視にて確認し、下記評価基準で評価した。
評価基準：
○：インキとインキ追従体界面に気泡が全く存在しない。
△：インキとインキ追従体界面に直径１ｍｍ未満の気泡が１個以下存在する。
×：インキとインキ追従体界面に直径１ｍｍ以上の気泡が１個以上、若しくは直径１ｍｍ未満の気泡が２個以上存在する。
【００３０】
（３）  インキ噴き出しの評価方法
実施例５，６，１２，１３，１４及び比較例５，６，１２，１３の各配合組成によって得られたインキをそれぞれ上記のボールペン体に充填し、ペン先を下向きにして、４０℃、５５％ＲＨの雰囲気下で３ヶ月保管し、左記の期間が経過した後に、インキの噴き出しとペン体内のインキ保持機構（コレクター）内に浸出したインキ量を目視にて確認し、下記評価基準で評価した。
評価基準：
○：インキ保持機構（コレクター）へのインキ浸出量が保持機構全長の１／３未満。
△：インキ保持機構（コレクター）へのインキ浸出量が保持機構全長の１／３以上１／２未満。
△△：インキ保持機構（コレクター）へのインキ浸出量が保持機構全長の１／２以上だが、ペン先からのインキ噴き出しは、観察されない。
×：インキ保持機構の能力を超えて、ペン先からインキが吹き出している。
【００３１】
（４）  インキジェットプリンター用インキとしての安定性評価方法
実施例７，１５及び比較例７，１４の配合組成によって得られたインキをインキカートリッジに充填し、インキジェットプリンター（商品名「ＭＪ−９３０Ｃ」、セイコーエプソン社製）を用いて、１０分間噴射印刷後、常温状態で１ヶ月放置した後に再噴射を行い、その吐出安定性を下記評価基準で評価した。
評価基準：
○：最後まで安定した印刷ができる。
△：印刷初期及び途中で、短いインキ途切れがある。
△△：印刷初期及び途中で、断続的なインキ途切れがある。
×：印刷不能
【００３２】
【表１】
2004217826.tif 000002
【００３３】
【表２】
2004217826.tif 000003
【００３４】
上記表１及び表２中の＊１〜＊９は、下記のとおりである。
＊１：プリンテックス２５（黒色顔料、テグサ社製）
＊２：Ｃｈｒｏｍｏｆｉｎｅ  Ｂｌｕｅ  ４９６５（青色顔料、大日精化工業（株）製）
＊３：ＷＡＴＥＲ  ＢＬＡＣＫ  Ｒ４５５（黒色染料、オリエント化学工業（株）製）
＊４：ＷＡＴＥＲ  ＲＥＤ  １（赤色染料、オリエント化学工業（株）製）
＊５：ＷＡＴＥＲ  ＧＲＥＥＮ  ８（緑色染料、オリエント化学工業（株）製）
＊６：ジョンクリルＪ６２（ジョンソンポリマー（株）製）
＊７：ジョンクリル７００１（ジョンソンポリマー（株）製）
＊８：ケルザンＲＤ（三晶社製）
＊９：ハイビスワコー＃１０５（和光純薬工業社製）
【００３５】
上記表１及び表２の結果から明らかなように、本発明の範囲となる実施例１〜１５の各水性インキ組成物（ゲルインキ水性ボールペン用インキ、低粘度水性ボールペン用インキ、インキジェットプリンター用インキ）は、本発明の範囲外となる比較例１〜１４に較べて、経時的な気泡の抑制に優れていることが判明した。
これに対して、比較例１〜１４は、実施例１〜１５に対してシステイン誘導体を含有しないインキの配合組成、並びに、システイン残基を有するアミノ酸の重合体を含有しないインキの配合組成であり、これらの場合は経時的な気泡の発生が抑制できないことが判った。
【００３６】
【発明の効果】
本発明によれば、長期的に気泡の発生を抑制することができると共に経時的にも安定性に優れた水性インキ組成物が提供される。